(57)【要約】【課題】皮膜にクラックを生じにくいため、たとえノンサポートタイプとしても簡単に破断したりしにくいポリウレタン製の手袋を、水系のポリウレタンディスパージョンを出発原料とする浸漬液を用いた浸漬法によって製造するための製造方法を提供する。【解決手段】浸漬法に使用する浸漬液として、上記水系のポリウレタンディスパージョン、およびエチレングリコールを配合した浸漬液を用いる。エチレングリコールの配合割合は、ポリウレタンディスパージョン中の固形分１００質量部あたり１質量部以上であるのが好ましく、１０質量部以下であるのが好ましい。【選択図】なし【特許請求の範囲】
【請求項１】
手袋の立体形状に対応した手型を浸漬液に浸漬したのち引き上げて、前記手型に前記浸漬液を付着させ、さらに乾燥させて、手袋となる皮膜を形成する工程を含み、前記浸漬液としては水系のポリウレタンディスパージョン、およびエチレングリコールを含む浸漬液を用いる手袋の製造方法。
【請求項２】
前記エチレングリコールの配合割合は、前記ポリウレタンディスパージョン中の固形分１００質量部あたり１質量部以上、１０質量部以下である請求項１に記載の手袋の製造方法。
【請求項３】
前記浸漬液としては、さらにカルボジイミド化合物を含むものを用いる請求項１または２に記載の手袋の製造方法。
【発明の詳細な説明】
【技術分野】
【０００１】
本発明は、ポリウレタンの皮膜からなる手袋の製造方法に関するものである。
【背景技術】
【０００２】
家庭用等の手袋は、例えばゴムのラテックスや樹脂のディスパージョン等を出発原料とする浸漬液を用いた浸漬法によって製造するのが一般的であり、かかる浸漬法を利用した製品の主要製品の一つといえる。
浸漬法では、まず手袋の立体形状に対応した手型をあらかじめ硝酸カルシウム等の凝固剤の溶液（凝固液）に浸漬したのち乾燥させて、上記凝固剤を手型の表面に付着させる（前処理工程）。
【０００３】
次いで上記手型を浸漬液に浸漬して引き上げることにより、先に手型の表面に付着させた凝固剤の作用によって、上記表面の近傍で、ゴムや樹脂の、水を含んだゲルを生成させるとともに上記表面に付着させる（浸漬工程）。
次いで、手型ごとオーブン等で加熱してゲルから水分を除去することにより、当該手型の表面において、乾燥、固化された連続した皮膜を形成したのち（乾燥工程）、上記皮膜を手型から脱型して手袋を製造する（脱型工程）。
【０００４】
ところが上記浸漬法によって製造される、天然ゴム等のゴムや塩化ビニル等の樹脂からなる従来の手袋は、いずれも透湿性が殆どないため内部が蒸れやすく、使用者が不快に感じるばかりか、場合によっては手と手袋が汗によって付着して脱着性や、あるいは手袋を装着した状態での作業性を損なったりするといった問題を生じるおそれもある。
そこで従来のゴムや樹脂に代えて、耐摩耗性、柔軟性に優れる上、透湿性にも優れた皮膜を形成しうるポリウレタンを用いて、蒸れが少なく不快感を生じにくい手袋を製造することが考えられる。
【０００５】
特に、有機溶剤を含まない水系のポリウレタンディスパージョンを出発原料とする浸漬液を用いて、従来同様に浸漬法によってポリウレタン製の手袋を製造するのが望ましい。
しかし現在のところ、ポリウレタンの皮膜のみで形成されるノンサポートタイプの手袋を、浸漬法によって製造する技術は十分には確立されていない。
例えば綿やナイロンなどからなる原手に、浸漬法によってポリウレタンをコーティングしたサポートタイプの手袋が実用化されていたり（特許文献１、２等）、ゴム等の多孔質膜からなるノンサポートタイプの手袋に、薄いポリウレタン皮膜をコーティングした２層構造の手袋が検討されていたり（特許文献３等）している程度であるのが現状である。
【０００６】
これは、手型の表面に付着させた乾燥途中のポリウレタンの皮膜がクラック（ゲルクラック）を生じやすい上、クラックを生じた皮膜は乾燥後に十分な引張強さが得られず、特にポリウレタンの皮膜単体からなるノンサポートタイプの手袋では引っ張った際などに比較的簡単に破断したりしやすいためである。
【先行技術文献】
【特許文献】
【０００７】
【特許文献１】特開２００８−３８３０３号公報
【特許文献２】特許第３７８２２６８号公報
【特許文献３】国際公開ＷＯ２０１３／０５４７２１  Ａ１
【発明の概要】
【発明が解決しようとする課題】
【０００８】
本発明の目的は、皮膜にクラックを生じにくいため、たとえノンサポートタイプとしても簡単に破断したりしにくいポリウレタン製の手袋を、水系のポリウレタンディスパージョンを出発原料とする浸漬液を用いた浸漬法によって製造するための製造方法を提供することにある。
【課題を解決するための手段】
【０００９】
本発明は、手袋の立体形状に対応した手型を浸漬液に浸漬したのち引き上げて、前記手型に前記浸漬液を付着させ、さらに乾燥させて、手袋となる皮膜を形成する工程を含み、前記浸漬液としては水系のポリウレタンディスパージョン、およびエチレングリコールを含む浸漬液を用いる手袋の製造方法である。
【発明の効果】
【００１０】
本発明によれば、皮膜にクラックを生じにくいため、たとえノンサポートタイプとしても簡単に破断したりしにくいポリウレタン製の手袋を、水系のポリウレタンディスパージョンを出発原料とする浸漬液を用いた浸漬法によって製造できる。
【発明を実施するための形態】
【００１１】
上述したように本発明は、手袋の立体形状に対応した手型を浸漬液に浸漬したのち引き上げて、前記手型に前記浸漬液を付着させ、さらに乾燥させて、手袋となる皮膜を形成する工程を含み、前記浸漬液としては水系のポリウレタンディスパージョン、およびエチレングリコールを含む浸漬液を用いる手袋の製造方法である。
上記本発明の製造方法によれば、たとえノンサポートタイプとしても簡単に破断したりしにくいポリウレタン製の手袋を製造できる。
【００１２】
すなわち水系のポリウレタンディスパージョンを含む浸漬液を用いて、浸漬法によって形成される皮膜にクラックが生じやすいのは、手型の表面に付着したゲルの乾燥速度が局所的に速くなって、乾燥時のゲルの収縮が皮膜の全体で均一に進行せずに不均一化しやすいことが原因の一つである。
これに対し浸漬液にエチレングリコールを配合すると、当該エチレングリコールが湿潤剤、乾燥防止剤等として機能する成分であるため、上記局所的で不均一なゲルの乾燥および収縮を抑制し、乾燥時のゲルの収縮を皮膜の全体でほぼ均一化して、当該皮膜にクラックが生じるのを抑制できる。
【００１３】
そのため本発明の製造方法によれば、たとえノンサポートタイプとしても簡単に破断したりしにくいポリウレタン製の手袋を製造することが可能となる。
〈エチレングリコール〉
エチレングリコールの配合割合は、ポリウレタンディスパージョン中の固形分１００質量部あたり１質量部以上であるのが好ましく、１０質量部以下であるのが好ましい。
【００１４】
エチレングリコールの配合割合がこの範囲未満では、当該エチレングリコールを配合することによる上述した効果、すなわち局所的で不均一なゲルの収縮を抑制する効果が十分に得られないため、皮膜にクラックを生じやすくなるおそれがある。
一方、エチレングリコールの配合割合が上記の範囲を超える場合にはゲルの乾燥速度が過度に遅くなりすぎて、手型を浸漬液から引き上げて乾燥させる際に浸漬液が液だれしやすくなり、液だれを生じると手袋の厚みが部分的に不均一になったりするおそれがある。
【００１５】
これに対し、エチレングリコールの配合割合を上記の範囲とすることにより、浸漬液の液だれをできるだけ抑制しながら、なおかつ乾燥時のゲルの収縮を皮膜の全体でほぼ均一化して、当該皮膜にクラックが生じるのをより一層良好に抑制できる。
〈水系のポリウレタンディスパージョン〉
水系のポリウレタンディスパージョンとしては、例えばポリエステル系、ポリエーテル系、ポリカーボネート系等の各種のポリオールと、ポリイソシアネートとの反応生成物であるポリウレタンを水中に分散させた種々のディスパージョンが使用可能である。
【００１６】
特に手袋の透湿性を向上する観点から、ポリエーテル系のポリウレタンディスパージョンが好ましい。
また水系のポリウレタンディスパージョンとしては、表面張力が３９Ｎ／ｍ以上、５５Ｎ／ｍ以下であるものを選択して用いるのが好ましい。
表面張力が３９Ｎ／ｍ以上である水系のポリウレタンディスパージョンを用いて調製した浸漬液は、特に陶器製の手型の表面に対する濡れ性に優れており、当該手型の表面で均一に濡れ拡がりやすい。
【００１７】
また上記浸漬液中に含まれるポリウレタン粒子は、手型の表面でスムースに凝固させることもできる。この理由は明らかではないが、表面張力が上記範囲未満であるポリウレタンディスパージョンは、例えばカルボキシレート等の脂肪酸官能基などの、表面張力を下げる成分を多く含んでおり、当該成分がポリウレタン粒子を保護して凝固を阻害する。
これに対し、表面張力が３９Ｎ／ｍ以上であるポリウレタンディスパージョンは上記成分が含まれる割合が小さいため、手型の表面で凝固しやすいものと考えられる。
【００１８】
ただし表面張力が高すぎると、ポリウレタン粒子同士の過度な凝固を生じて、乾燥途中のゲルの局所的で不均一な乾燥および収縮を生じやすくなる。
そのため従来は、ポリウレタンディスパージョンの表面張力は４５Ｎ／ｍ以下程度が好ましいとされてきたが、本発明では、エチレングリコールの機能によって乾燥時のゲルの収縮を皮膜の全体でほぼ均一化できるため、表面張力が５５Ｎ／ｍ以下のポリウレタンディスパージョンまで使用可能である。
【００１９】
すなわち表面張力が５５Ｎ／ｍ以下である水系のポリウレタンディスパージョンをエチレングリコールと併用して浸漬液を調製することにより、乾燥途中のゲルの局所的で不均一な乾燥および収縮を抑えてクラックの発生を抑制できる。
したがって表面張力が上記３９Ｎ／ｍ以上、５５Ｎ／ｍ以下である水系のポリウレタンディスパージョンを選択して用いることにより、皮膜の連続性、均一性を向上して手袋の引張強さをより一層向上できる。
【００２０】
かかる水系のポリウレタンディスパージョンとしては、これに限定されないが、例えばＤＩＣ(株)製のハイドラン（登録商標）シリーズのうちＦＣＳ７２５（表面張力：４０．９Ｎ／ｍ）、ＷＬＳ−２１０（表面張力：４０．８Ｎ／ｍ）、ＷＬＳ−２０８（表面張力：５２．６Ｎ／ｍ）、三井化学(株)製のタケラック（登録商標）Ｗ６１１０（表面張力：４２．３Ｎ／ｍ）、Ｌｕｂｒｉｚｏｌ社製のＳＡＮＣＵＲＥ（登録商標）１２９２９（表面張力：４３．４Ｎ／ｍ）等の１種または２種以上が挙げられる。
【００２１】
〈カルボジイミド化合物〉
浸漬液にカルボジイミド化合物を配合すると、当該カルボジイミド化合物がポリウレタンの架橋剤として機能して、当該ポリウレタンからなる皮膜の持つ良好な透湿性はそのまま維持しながら、上記皮膜、ひいては手袋の引張強さをより一層向上できる。
また、浸漬液を調製して数日間保管した後に手袋の製造に使用しても、調製直後と比べて手袋の引張強さや伸び、あるいは柔軟性等が低下するのをできるだけ抑制することもできる。
【００２２】
カルボジイミド化合物としては、分子中にカルボジイミド基（−Ｎ＝Ｃ＝Ｎ−）を含み、ポリウレタンの架橋剤として機能しうる種々の化合物が使用可能である。
ただしカルボジイミド化合物としては、カルボジイミド基１モルあたりの化学式量（以下「ＮＣＮ当量」と略記する場合がある）が６２０以下、特に６００以下である化合物が好ましい。
【００２３】
なおＮＣＮ当量の下限は特に限定されないが、カルボジイミド化合物の安定性や取扱性、ポリウレタンとの親和性や相溶性、浸漬液中での分散安定性等を考慮すると、カルボジイミド基の両末端に結合する有機基が適度の大きさを有しているのが望ましく、ＮＣＮ当量は３００以上、特に３５０以上であるのが好ましい。
かかるカルボジイミド化合物としては、これに限定されないが、例えば日清紡ケミカル(株)製のカルボジライト（登録商標）シリーズのうち、いずれも水溶液の状態で供給されているＶ−０４〔ＮＣＮ当量：３３５、有効成分濃度：４０％〕、Ｖ−０２−Ｌ２〔ＮＣＮ当量：３８５、有効成分濃度：４０％〕、Ｖ−１０〔ＮＣＮ当量：４１０、有効成分濃度：４０％〕、ＳＶ−０２〔ＮＣＮ当量：４３０、有効成分濃度：４０％〕、ＳＷ−１２Ｇ〔ＮＣＮ当量：４６５、有効成分濃度：４０％〕、Ｖ−０２〔ＮＣＮ当量：５９０、有効成分濃度：４０％〕や、あるいはソープフリーのエマルションの状態で供給されているＥ−０３Ａ〔ＮＣＮ当量：３６５、有効成分濃度：４０％〕、Ｅ−０２〔ＮＣＮ当量：４４５、有効成分濃度：４０％〕等の１種または２種以上が挙げられる。
【００２４】
カルボジイミド化合物の配合割合は、ポリウレタンディスパージョン中の固形分１００質量部あたり２質量部以上であるのが好ましく、１０質量部以下であるのが好ましい。
カルボジイミド化合物の配合割合がこの範囲未満では、当該カルボジイミド化合物を配合することによる前述した効果、すなわちポリウレタンを架橋させて手袋の引張強さを向上する効果等が十分に得られないおそれがある。
【００２５】
一方、カルボジイミド化合物の配合割合が上記の範囲を超える場合には、手袋の柔軟性や伸びが低下して、当該手袋を着脱する際や手袋を装着して作業をする際の作業性等が低下するおそれがある。
また、浸漬液を調製して数日間保管した後に手袋の製造に使用すると、調製直後と比べて手袋の引張強さや伸び、柔軟性等が大きく低下するおそれもある。
【００２６】
これに対し、カルボジイミド化合物の配合割合を上記の範囲とすることにより、良好な柔軟性や伸びを維持しながら手袋の引張強さを現状よりも向上できる。また、浸漬液を調製して数日間保管した後に使用しても、調製直後と比べて手袋の引張強さや伸び、柔軟性等が低下するのを抑制できる。
なお、かかる効果をより一層向上することを考慮すると、カルボジイミド化合物の配合割合は、上記の範囲でも、ポリウレタンディスパージョン中の固形分１００質量部あたり８質量部以下、特に６質量部以下であるのが好ましい。
【００２７】
なおカルボジイミド化合物として、前述したように水溶液やエマルションの状態で供給されるものを使用する場合は、当該水溶液やエマルション中に含まれる有効成分としてのカルボジイミド化合物自体の質量部が、ポリウレタンディスパージョン中の固形分１００質量部に対して上述した範囲となるように、上記水溶液やエマルションの配合割合を設定すればよい。
【００２８】
〈浸漬液〉
浸漬液は、上記水系のポリウレタンディスパージョン、エチレングリコール、および必要に応じてカルボジイミド化合物を含む以外は従来同様に構成できる。
すなわちポリウレタンディスパージョンにエチレングリコール、および必要に応じてカルボジイミド化合物を配合するとともに、さらに必要に応じて老化防止剤、充填剤、熱安定剤、架橋剤、加水分解安定剤、消泡剤、可塑剤、着色剤、分散安定剤、増粘剤等の各種添加剤を、それぞれ所定の割合で配合することで浸漬液が調製される。
【００２９】
（老化防止剤）
上記のうち老化防止剤としては、例えばフェノール系、アミン系等の種々の老化防止剤が使用可能である。
特にフェノール系老化防止剤が好ましい。フェノール系老化防止剤を配合すると、製造時の熱によるポリウレタンの劣化を抑えて手袋の引張強さを向上できる。
【００３０】
また浸漬液を調製して数日間保管した後に使用しても、調製直後と比べて手袋の引張強さや伸び、柔軟性等が低下するのを抑制できる。
フェノール系老化防止剤の配合割合は、ポリウレタンディスパージョン中の固形分１００質量部あたり０．５質量部以上であるのが好ましく、２質量部以下、特に１．５質量部以下であるのが好ましい。
【００３１】
フェノール系老化防止剤の配合割合がこの範囲未満では、当該フェノール系老化防止剤を配合することによる上記の効果が十分に得られないおそれがある。
一方、フェノール系老化防止剤の配合割合が上記の範囲を超えてもそれ以上の効果が得られないだけでなく、手袋の柔軟性や伸びが低下するおそれもある。
（その他の成分）
充填剤としては、例えばカオリンクレー、ハードクレー、炭酸カルシウム、酸化チタン等の１種または２種以上が挙げられる。
【００３２】
増粘剤は、浸漬液に適度な粘度を付与して手型の表面に良好に付着させたり、例えば手袋を多孔質構造とするべく浸漬液を起泡させる際に、当該浸漬液の粘性を高めて起泡を助けたりするためのものであり、かかる増粘剤としては、例えばポリアクリル酸等の水溶性高分子が挙げられる。なお増粘剤は、浸漬液の粘度が高くなりすぎるのを防止してムラ等のない手袋を製造するために省略するのが好ましいが、配合する場合は浸漬液に求められる粘度等に応じてその配合割合を適宜設定すればよい。
【００３３】
分散安定剤は、添加剤のうち老化防止剤や充填剤等の、固形で水に不溶の成分を浸漬液中に良好に分散させるために配合されるものであり、当該分散安定剤としては、例えば陰イオン系界面活性剤等の１種または２種以上が挙げられる。分散安定剤の配合割合は、ポリウレタンディスパージョン中の固形分１００質量部あたり０．３質量部以上であるのが好ましく、１質量部以下であるのが好ましい。
【００３４】
なお上記水に不溶性の添加剤は、例えば上記分散安定剤の存在下、ボールミル等を用いて水中に分散させた分散液としてから浸漬液に配合するのが好ましい。
〈手袋の製造〉
本発明の製造方法においては、まず手袋の立体形状に対応した、例えば陶器製、金属製等の手型を用意する。
【００３５】
次に、あらかじめ４０〜８０℃に加温した上記手型を凝固液に浸漬したのち引き上げて乾燥させる。
凝固液としては、浸漬法用の種々の凝固液が使用可能である。かかる凝固液としては、例えば硝酸カルシウムや塩化カルシウムなどの凝固剤の水溶液やメタノール溶液、エタノール溶液等が挙げられる。
【００３６】
凝固液における凝固剤の濃度は任意に設定できるものの、２０質量％以下であるのが好ましい。
凝固剤の濃度が２０質量％以下である比較的薄い凝固液を使用すると、手型の表面でのポリウレタン粒子の凝固をできるだけ緩やかにして、当該ポリウレタン粒子の配列の均一性を向上でき、乾燥途中の皮膜にクラックが生じるのをより一層良好に抑制できる。
【００３７】
次いで、上記凝固液で処理した手型を、先に説明した各成分を含む浸漬液中に一定時間に亘って浸漬したのち引き上げることで、当該手型の表面に浸漬液を付着させる。
そして引き上げた手型ごと加熱して浸漬液を乾燥させるとともに、カルボジイミド化合物を含む場合はポリウレタンを架橋反応させて膜を形成したのち当該膜を脱型する。
もしくは浸漬液を室温で一旦乾燥させ、次いで手型ごと加熱してポリウレタンを架橋反応させて膜を形成したのち脱型してもよい。
【００３８】
〈手袋〉
本発明の製造方法によって製造される手袋は、浸漬液を起泡させることで多孔質構造としてもよいし、起泡させずに非多孔質構造としてもよい。特に引張強さ等を向上することを考慮すると、非多孔質構造とするのが好ましい。
また手袋はポリウレタンの皮膜単体からなる単層構造であってもよいし、他の１層以上の層との積層構造を有していてもよい。積層してもよい他の層としては、例えばゴムまたは樹脂からなる多孔質構造もしくは非多孔質構造の層や、いわゆるサポートタイプの手袋を構成する原手の層等が挙げられる。
【００３９】
ただし生産性や価格、あるいは手になじみやすく作業性に優れること等を考慮すると非多孔質構造でかつ単層構造の、いわゆるノンサポートタイプの手袋であるのが好ましい。
ノンサポートタイプの手袋の厚みは、当該手袋の用途等に応じて任意に設定できる。例えば細かい作業に適した極薄の手袋の厚みは、十分な強度を付与し、なおかつ作業性やフィット感を向上すること等を考慮すると０．１６ｍｍ以上、中でも０．１７ｍｍ以上、特に０．１９ｍｍ以上であるのが好ましく、０．５５ｍｍ以下であるのが好ましい。
【００４０】
また、手袋の内表面にはパイルを植毛してもよい。植毛方法は従来同様でよい。
例えば、手型に付着させた乾燥前の浸漬液の上にパイルを散布し、型ごと加熱して浸漬液を乾燥させて、皮膜を形成するとともにパイルを固定（植毛）したのち、皮膜を裏返しながら脱型すること等が考えられる。
また、例えば先に手袋となる皮膜を形成した状態の手型を、次いで接着層のもとになる浸漬液に浸漬する等して上記手袋の表面に上記浸漬液を付着させ、その上にパイルを散布したのち型ごと加熱して浸漬液を乾燥させて、接着層を形成するとともにパイルを固定（植毛）し、さらに皮膜を裏返しながら脱型してもよい。
【００４１】
なお後者の接着層は、手袋の透湿性を確保するために連続多孔質構造とするのが好ましく、そのためには例えば天然ゴム、ニトリルゴム、ウレタンゴム、クロロプレンゴム等のエマルションを出発原料とする接着層用の浸漬液をあらかじめ起泡させておくのが好ましい。
パイルとしては、例えば綿やナイロン、レーヨン等のパイルが挙げられ、特に手触りの良さからレーヨン性のパイルが好ましい。
【実施例】
【００４２】
〈実施例１〉
（浸漬液の調製）
水系のポリウレタンディスパージョン〔前出のＤＩＣ(株)製のハイドランＦＣＳ７２５、表面張力：４０．９Ｎ／ｍ〕に、エチレングリコール、カルボジイミド化合物の水溶液〔前出の日清紡ケミカル(株)製のカルボジライトＶ−０２、ＮＣＮ当量：５９０、有効成分濃度：４０％〕、および酸化チタンを配合して浸漬液を調製した。
【００４３】
上記浸漬液における、ポリウレタンディスパージョン中の固形分１００質量部あたりの配合割合は、エチレングリコールが１質量部、水溶液中に含まれる有効成分としてのカルボジイミド化合物が３質量部、酸化チタンが１．５質量部であった。
（手袋の製造）
手型としては、手袋の立体形状に対応した陶器製の手型を用意した。
【００４４】
この手型を、まず凝固液としての２５質量％硝酸カルシウム水溶液に浸漬し、引き上げて６０℃に加熱して乾燥させた。
次いで上記浸漬液に浸漬したのち引き上げることでその表面に浸漬液を付着させた。そして引き上げた手型ごと１１０℃で３０分間加熱して浸漬液を乾燥させるとともにポリウレタンを架橋反応させ、さらに冷却したのち脱型して手袋を製造した。
【００４５】
〈実施例２〜５〉
エチレングリコールの配合割合を、ポリウレタンディスパージョン中の固形分１００質量部あたり０．５質量部（実施例２）、３質量部（実施例３）、１０質量部（実施例４）および１５質量部（実施例４）としたこと以外は実施例１と同様にして手袋を製造した。
〈比較例１〉
エチレングリコールを配合しなかったこと以外は実施例１と同様にして手袋を製造した。
【００４６】
〈クラックの発生枚数〉
各実施例、比較例の手袋の製造を１０回ずつ実施し、製造した１０枚の手袋中、クラックが発生した手袋の枚数を数えた。そして下記の基準でクラック発生の良否を評価した。
○：発生枚数は１枚未満であった。
△：発生枚数は１枚以上、５枚未満であった。
【００４７】
×：発生枚数は５枚以上であった。
〈液だれの有無〉
各実施例、比較例の手袋の製造を１０回ずつ実施し、製造した１０枚の手袋中、液だれが発生した手袋の枚数を数えた。そして下記の基準で液だれの有無を評価した。
○：発生枚数は１枚未満であった。
【００４８】
△：発生枚数は１枚以上、５枚以下であった。
×：発生枚数は５枚以上であった。
以上の結果を表１に示す。
【００４９】
【表１】
2017172078.tif 000002
【００５０】
表１の実施例１〜５、比較例１の結果より、水系のポリウレタンディスパージョンを含む浸漬液にエチレングリコールを配合することにより、皮膜にクラックが生じるのを抑制して、ノンサポートタイプとしても簡単に破断したりしにくい手袋を製造できることが判った。
また実施例１〜５の結果より、浸漬液の液だれを抑制しながら上記の効果をより一層向上することを考慮すると、エチレングリコールの配合割合は、ポリウレタンディスパージョン中の固形分１００質量部あたり１質量部以上であるのが好ましく、１０質量部以下であるのが好ましいことが判った。